(57)【要約】      （修正有）【課題】パーフルオロオクタン酸（ＰＦＯＡ）を含有しない炭素数が６以下のフッ素系撥水剤を使うことにより、ＰＦＯＡによる環境残留性と生態蓄積性の課題を解決し、洗濯耐久性を有する撥水性能と黒色深色性とを両立させたポリエステル系繊維布帛の提供。【解決手段】ポリエステル系繊維を含む黒色に染色された布帛を染色後に低温プラズマ処理を施した繊維表面に、フッ素系撥水剤及びアクリル酸エステル重合物を含む混合分散液を付与・固着し、乾燥させ乾熱処理をすることにより製造することができ、撥水剤の飛行時間二次イオン質量分析によるＰＦＯＡの含有量が、０．０２ｐｐｂ未満のポリエステル系繊維布帛。フッ素系撥水剤が炭素数６以下のパーフルオロアルキル基含有アクリレート共重合体からなる、ポリエステル系繊維布帛。【選択図】なし【特許請求の範囲】
【請求項１】
ポリエステル系繊維を含む黒色に染色された布帛であって、染色後に低温プラズマ処理が施された繊維表面にフッ素系撥水剤およびアクリル酸エステル重合物が固着されてなり、前記フッ素系撥水剤の飛行時間二次イオン質量分析によるＰＦＯＡの含有量が、０．０２ｐｐｂ未満であることを特徴とするポリエステル系繊維布帛。
【請求項２】
フッ素系撥水剤が、炭素数が６以下のパーフルオロアルキル基を有するアクリレート共重合体からなることを特徴とする請求項１記載のポリエステル系繊維布帛。
【請求項３】
染色後の生地のＬ値（明度）に対して、フッ素系撥水剤およびアクリル酸エステル重合物を固着させた後の布帛のＬ値の低下が１．０以上であることを特徴とする請求項１または２記載のポリエステル系繊維布帛。
【請求項４】
洗濯２０回後の撥水性が３級以上であることを特徴とする請求項１〜３のいずれかに記載のポリエステル系繊維布帛。
【請求項５】
ポリエステル系繊維を含む布帛に、羊毛が混合されてなることを特徴とする請求項１〜４のいずれかに記載のポリエステル系繊維布帛。
【請求項６】
ポリエステル系繊維を含む黒色に染色された生地に、低温プラズマ処理を施し、次いでフッ素系撥水剤およびアクリル酸エステル重合物を含む混合分散液を付与した後、乾燥させ乾熱処理を施すことを特徴とするポリエステル系繊維布帛の製造方法。
【請求項７】
フッ素系撥水剤が、炭素数が６以下のパーフルオロアルキル基を有するアクリレート共重合体からなることを特徴とする請求項６記載のポリエステル系繊維布帛の製造方法。
【発明の詳細な説明】
【技術分野】
【０００１】
本発明は、パーフルオロオクタン酸（以下、ＰＦＯＡと略すことがある。）の排出を抑えた環境に配慮した洗濯耐久性に優れた深色性と撥水性を有するポリエステル系繊維を含む布帛に関するもので、主に学衣詰襟用途に好適な布帛、およびその製造方法に関するものである。
【背景技術】
【０００２】
従来、布帛において深色性と撥水性の機能を付与するために、フッ素系撥水剤が広く使用されていたが、これらのフッ素系撥水剤は、炭素数が８以上のパーフルオロアルキル基を有する構造となっており、この構造から副生成物として環境残留性と生態蓄積性が懸念されるＰＦＯＡが微量に含有する可能性が指摘されていることから、炭素数を６以下にすることにより、ＰＦＯＡを含有しないフッ素系撥水剤を使用した布帛が要望されている。
【０００３】
しかしながら、炭素数６以下のパーフルオロアルキル基を有するフッ素系撥水剤は、炭素数が８以上のパーフルオロアルキル基を有する撥水剤と比較して撥水性能、特に洗濯耐久性が劣ることが課題となっている。
【０００４】
また、炭素数６以下のフッ素系撥水剤とアクリル系樹脂で同浴処理することにより、布帛に撥水材を固着させた場合も、洗濯耐久性を有する撥水性能と深色性を両立させることは難しいが、学衣詰襟用途の布帛では、洗濯耐久性に優れた撥水性能と黒色に特化した深色性とを同時に達成することが求められる。
【０００５】
従来、布帛にフッ素系撥水剤と低屈折化合物で処理して洗濯耐久性を有する撥水性と深色性を付与することが知られている。具体的には、予め低温プラズマ処理を施し、染色後にフッ素系撥水剤と低屈折率化合物とをパディング法で付与する方法が提案されている（特許文献１参照。）。しかしながら、この提案は、染色前に低温プラズマ処理をすることにより染料の吸尽性を向上させる方法であり、この低温プラズマ処理によりフッ素系撥水剤とアクリル酸エステル重合物を強固に固着させることにより、洗濯耐久性を有する撥水性と深色性を付与する方法である。
【０００６】
また、洗濯耐久性を有する深色撥水加工布帛の製造方法として、プラズマ加工処理後の布帛に、フッ素系撥水剤と深色化剤の反応性シリコーンや反応性ウレタンを同時に付与する方法が提案されているが（特許文献２参照。）、この提案の場合、一般的なフッ素系撥水剤は、ＰＦＯＡを含有する可能性があることに加えて、シリコーン樹脂による風合い変化や滑脱抵抗力の低下や、ウレタン系樹脂による染色堅牢度を低下させるという課題がある。
【０００７】
また別に、洗濯耐久性を有する制電性と撥水性を兼ね備えたポリアミド繊維布帛の製造方法として、プラズマ処理後にフッ素系撥水剤と制電剤を同時に付与する方法が提案されている（特許文献３参照。）。しかしながら、この提案は、ポリアミド繊維に対する制電性と撥水性を付与するための技術であり、ポリエステル繊維を含む布帛に黒色の深色性と撥水性を付与する技術とは本質的に異なるものである。
【先行技術文献】
【特許文献】
【０００８】
【特許文献１】特開平７−３１０２７８号公報
【特許文献２】特開２００７−２９１５３７号公報
【特許文献３】特開２０１３−４９９４２号公報
【発明の概要】
【発明が解決しようとする課題】
【０００９】
そこで本発明の目的は、パーフルオロオクタン酸（ＰＦＯＡ）を含有しない炭素数が６以下のフッ素系撥水剤を使用することにより、ＰＦＯＡによる環境残留性と生態蓄積性の課題を解決しながら、洗濯耐久性を有する撥水性能と深色性とを両立させたポリエステル系繊維布帛を提供することにある。
【課題を解決するための手段】
【００１０】
本発明は、上記の課題を解決せんとするものであり、本発明のポリエステル系繊維布帛は、ポリエステル系繊維を含む黒色に染色された布帛であって、染色後に低温プラズマ処理が施された繊維表面にフッ素系撥水剤およびアクリル酸エステル重合物が固着されてなり、前記のフッ素系撥水剤の飛行時間二次イオン質量分析によるＰＦＯＡの含有量が、検出限界の０．０２ｐｐｂ未満であることを特徴とするポリエステル系繊維布帛である。
【００１１】
本発明のポリエステル系繊維布帛の好ましい態様によれば、前記のフッ素系撥水剤は、炭素数が６以下のパーフルオロアルキル基を有するアクリレート共重合体からなることである。
【００１２】
本発明のポリエステル系繊維布帛の好ましい態様によれば、染色後の生地のＬ値（明度）に対して、前記のフッ素系撥水剤および前記のアクリル酸エステル重合物を固着させた後の布帛のＬ値の低下は１．０以上である。
【００１３】
本発明のポリエステル系繊維布帛の好ましい態様によれば、前記のポリエステル系繊維布帛の洗濯２０回後の撥水性は、３級以上である。
【００１４】
本発明のポリエステル系繊維布帛の好ましい態様によれば、前記のポリエステル系繊維を含む布帛に、羊毛が混合されてなることである。
【００１５】
本発明のポリエステル系繊維布帛は、黒色に染色された生地に、低温プラズマ処理を施し、次いでフッ素系撥水剤およびアクリル酸エステル重合物を含む混合分散液を付与した後、乾燥させ乾熱処理をすることにより製造することができる。
【００１６】
本発明のポリエステル系繊維布帛の製造方法の好ましい態様によれば、前記のフッ素系撥水剤として、炭素数が６以下のパーフルオロアルキル基を有するアクリレート共重合体が用いられる。
【発明の効果】
【００１７】
本発明は、ＰＦＯＡの排出を抑え環境に配慮したフッ素系撥水剤を使用しながら、洗濯耐久性に優れた深色性と撥水性を有する布帛について鋭意検討した結果、黒色染色後の布帛に予め低温プラズマ処理し、フッ素系撥水剤とアクリル酸エステル重合物を布帛上に固着させることにより、上記の課題を一挙に解決することを究明したものである。
【００１８】
すなわち、本発明によれば、パーフルオロオクタン酸（ＰＦＯＡ）を含有しないフッ素系撥水剤を使用することにより、ＰＦＯＡによる環境残留性と生態蓄積性の課題を解決しながら、洗濯耐久性を有する撥水性能と深色性とを両立させたポリエステル系繊維布帛が得られる。
【発明を実施するための形態】
【００１９】
本発明のポリエステル系繊維布帛は、ポリエステル系繊維を含む黒色に染色された布帛であって、染色後に低温プラズマ処理が施された繊維表面にフッ素系撥水剤およびアクリル酸エステル重合物が固着されてなり、前記のフッ素系撥水剤の飛行時間二次イオン質量分析によるＰＦＯＡの含有量が、検出限界の０．０２ｐｐｂ未満のポリエステル系繊維布帛である。
【００２０】
本発明で用いられるポリエステル系繊維を含む布帛または生地は、さらにレーヨンやアセテート等の再生繊維、綿、麻、絹および羊毛等の天然繊維が含まれることが許容され、中でも、発色性、風合いおよび保温性の観点から羊毛が混合された布帛が好ましく用いられる。
【００２１】
本発明に使用される布帛または生地の形態としては、織物、編物および不織布等を挙げることができる。
【００２２】
本発明では、黒色に染色されたポリエステル系繊維を含む生地に対し、予め低温プラズマ処理を行うことを特徴としており、その後、フッ素系撥水剤とアクリル酸エステル重合物の混合分散液を、パッド−ドライ−キュア法で繊維表面上に固着させるものである。本発明では、このように予め低温プラズマ処理がされた繊維表面が親水性化されていることから、フッ素系撥水剤とアクリル酸エステル重合物が繊維状に強固に固着し、優れた洗濯耐久性を有する撥水性と深色性とを得ることができる。
【００２３】
本発明においては、フッ素系撥水剤とアクリル酸エステル重合物の混合分散液に、イソシアネート系架橋剤やメラミン系架橋剤をさらに混合して使用することができる。本発明でいうところの黒色とは、布帛を測色した際に、Ｌ値が１７．０以下のものを指す。
【００２４】
本発明に使用される低温プラズマ処理は、ガスに高電圧を印加することによって発生する放電を意味するものであり、このような放電には、火花放電、コロナ放電およびグロー放電等種々の形態のものがあるが、本発明で好適に用いられる放電形態は、繊維に損傷を与えにくく放電が均一であるグロー放電である。
【００２５】
グロー放電は、好ましくは５００Ｐａ以下の減圧下で発生させ、装置内雰囲気のガスをプラズマ化するもので、ガスの種類としては、Ａｒ、Ｎ２、Ｈｅ、ＣＯ２、ＣＯ、空気および水蒸気等が挙げられ、好適には５〜１８０秒の範囲の処理時間で行われる。
【００２６】
本発明で好適に使用されるフッ素系撥水剤は、炭素数が好ましくは６以下１以上のパーフルオロアルキル基を有するアクリレート共重合体であって、飛行時間二次イオン質量分析（ＴＯＦ−ＳＩＭＳ）によりＰＦＯＡの含有量が検出限界(０．０２ｐｐｂ)未満であり、この分析方法は高速液体クロマトグラフィーを用いたＰＦＯＡの検出限界（２ｐｐｂ）よりも高感度な分析を可能としており、実質的にＰＦＯＡを含有していないことを示す指標とした。ＰＦＯＡの含有量は、少ないほど好ましい態様である。
【００２７】
また、本発明で用いられるフッ素系撥水剤の市販品としては、旭硝子（株）製のアサヒガードＥシリーズＡＧ−Ｅ０６１、クラリアントジャパン（株）製のＮＵＶＡ  Ｎ２１１４、ダイキン工業(株)製のユニダインＴＧ−５５２１、日華化学(株)製のＮＫガードＳ２２、および京浜化成(株)製のＭＫＴ−Ｂ７０等が挙げられる。
【００２８】
また、本発明で使用されるアクリル酸エステル重合物は、その屈折率が１．５以下のものであることが好ましく、例えば、ポリブチルアクリレートやポリメチルアクリレート等のアクリル酸エステル重合物またはその共重合物を使用することができる。アクリル酸エステル重合物の市販品としては、北広ケミカル（株）製のライトエポックＡＫＢや、（株）京絹化成製のブライトン３３９−４０等が挙げられる。
【００２９】
フッ素系撥水剤とアクリル酸エステル重合物の使用割合は、実用上使用に適した濃度範囲として、フッ素系撥水剤を化合物固形分として好ましくは０．１〜３０．０ｇ/Ｌ、より好ましくはコストと薬剤効果の観点から１０．０〜２０．０ｇ/Ｌと、アクリル酸エステル重合物を化合物固形分として好ましくは０．１〜１０．０ｇ/Ｌ、より好ましくはコストと薬剤効果の観点から０．１〜４．０ｇ/Lの範囲で混合分散させた混合分散液を、生地（布帛）質量に対して好ましくは１０〜１５０質量％、より好ましくは薬剤付着効率の観点から、２０〜１５０質量％、さらに好ましくは８０〜１５０質量％の混合分散液を付着させることが好ましい態様である。
【００３０】
この混合分散液は、水系エマルジョンまたは任意の酸でｐＨが調整された水系エマルジョンにより、調合することができる。任意の酸としては、蟻酸、酢酸、硫酸、クエン酸およびリンゴ酸またはこれら酸を使用した緩衝液等を使用することができる。また、水系エマルジョンの布帛への浸透性を向上させる目的で、溶媒を混合添加することができる。この溶媒としては、メタノール、エタノールおよびイソプロピルアルコール等のアルコール類が挙げられる。また、添加濃度は、実用上に適した濃度範囲として、０〜６０ｇ/Ｌの範囲で添加することが好ましい。
【００３１】
深色性を数値化する尺度は、国際照明委員会（ＣＩＥ）で規格化されたＣＩＥＬＡＢより求められるＬ値（明度）を使用し、ΔＬ値は基準色（染色後または先染め品は精練後）対比のパッド−ドライ−キュア後の布帛のＬ値との差をＬ値低下とし、実質的に深色性が付与されたと目視で確認できる指標としてΔＬ≧１．０を達成することにより、課題である深色性が付与できたものと判断した。
【００３２】
また、洗濯耐久性を有した撥水性能を数値化する尺度として、ＪＩＳ Ｌ０２１７：１９９５の付表１の番号１０３法の洗濯条件で２０回洗濯した後の撥水性（ＪＩＳ Ｌ１０９２：２００９ スプレー法）を用いて評価し、３級以上の場合に実質的な撥水性を有している指標として判断した。
【００３３】
本発明で使用されるフッ素系撥水剤とアクリル酸エステル重合物の混合分散液に、本発明の効果を阻害しない範囲で、さらに制電剤、柔軟剤および硬仕上げ剤を含有させることができる。
深色性を数値化する尺度は、国際照明委員会（ＣＩＥ）で規格化されたＣＩＥＬＡＢより求められるＬ値（明度）を使用し、ΔＬ値は基準色（染色後または先染め品は精練後）対比のパッド−ドライ−キュア後の布帛のＬ値の差を表す。測色計には、コニカミノルタ製の“ＣＭ−２６００ｄ”を用いて測色した。
【００３４】
このポリエステル系繊維を含む布帛は、黒色に染色された生地に、低温プラズマ処理を施し、次いで、好ましくは炭素数が６以下１以上のパーフルオロアルキル基を有するアクリレート共重合体からなるフッ素系撥水剤およびアクリル酸エステル重合物を含む混合分散液を付与した後、ネットドライヤー、シリンダードライヤー、テンター等の設備を用いて乾燥させその後、ベーキング機やテンター等の設備を用いて乾熱処理を施すことにより製造することができる。
【００３５】
この黒色に染色された生地については、わた、スライバーおよび糸形状等の状態で染色した後、生地形状に加工される先染めを採用することができる。また、わた、スライバーおよび糸等を生地形状に加工した後、その生地を染色する後染めを採用することができる。
【００３６】
ポリエステル系繊維布帛の用途については、紳士服、婦人服、礼服、学生服、ジャケット、カジュアルウェア、ユニフォームおよびスポーツウェア等の一般衣料用途の布帛として使用できるが、特に好ましくは、礼服や詰襟学生服用途の布帛として使用することができる。
【実施例】
【００３７】
次に、本発明のポリエステル系繊維布帛とその製造方法について、実施例に基づいて具体的に説明するが、本発明はこれらの実施例に限定されない。本発明における特性の評価方法は、次のとおりである。
【００３８】
１．初期撥水性（級）：
ＪＩＳ Ｌ１０９２：２００９ スプレー法による撥水性評価により、３級以上合格とした。
【００３９】
２．２０回洗濯後撥水性（級）：
ＪＩＳ Ｌ０２１７：１９９５  １０３法に規定されている洗濯条件で２０回洗濯後のＪＩＳ Ｌ１０９２：２００９ スプレー法による撥水性評価により、３級以上を合格とした。
【００４０】
３．Ｌ値とＬ値低下：
深色性を数値化する尺度は、国際照明委員会（ＣＩＥ）で規格化されたＣＩＥＬＡＢより求められるＬ値（明度）を使用し、ΔＬ値は基準色（染色後または先染め品は精練後）対比のパッド−ドライ−キュア後の布帛のＬ値との差をＬ値低下とし、ΔＬ≧１．０を合格とした。測色計には、コニカミノルタ製の“ＣＭ−２６００ｄ”を用いて測色した。
【００４１】
４．フッ素系撥水剤のＰＦＯＡ濃度（ｐｐｂ）：
飛行時間二次イオン質量分析（ＴＯＦ−ＳＩＭＳ）により、フッ素系撥水剤に含まれるＰＦＯＡ濃度を測定し、ＰＦＯＡ濃度が検出限界である０．０２ｐｐｂ未満を合格とした。
【００４２】
５．洗濯耐久性：
上記１．２．３．４．の特性すべて合格しているものは洗濯耐久性を有する性能を満たしていると判断して「○」とし、これらの特性のうち一つでも不合格項目があるものを「×」とした。
【００４３】
＜実施例１＞
経糸に８４ｄｔｅｘ−２４フィラメントのポリエステルマルチフィラメントからなる双糸を用い、緯糸に２５０ｄｔｅｘ−７２フィラメントのポリエステルマルチフィラメント糸を用いて経糸１４３本/インチ、緯糸１１３本/インチのカシドス組織の織物を製織した。次に、得られたカシドス組織織物を精練した後、黒色染料のダイアニックス  タキシードブラックＦを用いて液流染色し、還元洗浄後、乾燥した生地を作成した。次に、得られた生地に対し、低温プラズマ処理を５．５ＫＶ、０．６Ａ、５３Ｐａ、および空気雰囲気の条件下で実施した。
【００４４】
次に、京浜化成(株)製のフッ素系撥水剤であるＭＫＴ−Ｂ７０を４０ｇ/Ｌ、京絹化成(株)製のアクリル酸エステル重合物であるブライトン３３９−４０を８ｇ/Ｌ、ＤＩＣ(株)製のメラミン系架橋剤であるベッカミンＭ−３を４ｇ/Ｌ、ＤＩＣ(株)製のメラミン用触媒であるキャタリストＡＣＸを１ｇ/Ｌの濃度で調製した水系エマルジョンを作製し、パッド−ドライ−キュア法により、この水系エマルジョンを上記のようにして作成した生地質量に対して８５質量％となるようにパディングした後、得られた生地を１３０℃の温度の乾熱を用いて乾燥し、次いで１８０℃の温度で乾熱処理を行うことにより、キュア処理を行った。上記の水系エマルジョンの組成を、表１に示す。
【００４５】
染色後生地Ｌ値対比のパッド−ドライ−キュア後の布帛のＬ値との差をＬ値低下とし、Ｌ値低下および撥水性評価の結果を、表２に示した。パッド−ドライ−キュア後の布帛は、染色後生地との対比で、Ｌ値が１．０以上低下しており深色化できていることを確認することができた。同布帛をＪＩＳ Ｌ０２１７：１９９５  １０３法の洗濯条件で２０回洗濯した後の撥水性（ＪＩＳ Ｌ１０９２：２００９ スプレー法）を評価したところ、３級以上の撥水性を確認することができた。評価結果から、深色性と耐久撥水性を同時に満たしていることを確認することができた。評価結果をまとめて、表２に示す。
【００４６】
＜実施例２＞
経糸に８４ｄｔｅｘ−２４フィラメントのポリエステルマルチフィラメントからなる双糸を用い、緯糸に１６７ｄｔｅｘ−４８フィラメントのポリエステルマルチフィラメント糸を用いて、経糸１０２本/インチ、緯糸１１０本/インチのカシドス組織の織物を製織した。次に、得られたカシドス組織織物を精練した後、黒色染料のダイアニックス  タキシードブラックＦを用いて液流染色し、還元洗浄後、乾燥した生地を作成した。次に、得られた生地に対し、低温プラズマ処理を５．５ＫＶ、０．６Ａ、５３Ｐａ、および空気雰囲気の条件で実施した。
【００４７】
次に、京浜化成(株)製のフッ素系撥水剤であるＭＫＴ−Ｂ７０を４０ｇ/Ｌ、京絹化成(株)製のアクリル酸エステル重合物であるブライトン３３９−４０を８ｇ/Ｌ、ＤＩＣ(株)製のメラミン系架橋剤であるベッカミンＭ−３を４ｇ/Ｌ、ＤＩＣ(株)製のメラミン用触媒であるキャタリストＡＣＸを１ｇ/Ｌの濃度で調製した水系エマルジョンを作製し、パッド−ドライ−キュア法により、この水系エマルジョンを上記のようにして作成した生地質量に対して８５質量％となるようパディングした後、得られた生地を１３０℃の温度の乾熱を用いて乾燥し、次いで１８０℃の温度で乾熱処理を行うことにより、キュア処理を行った。上記の水系エマルジョンの組成を、表１に示す。
【００４８】
染色後生地Ｌ値対比のパッド−ドライ−キュア後の布帛のＬ値との差をＬ値低下とし、Ｌ値低下および撥水性評価の結果を、表２に示した。加工後の布帛は、染色後との対比で、Ｌ値が１．０以上低下しており深色化できていることを確認することができた。同布帛をＪＩＳ Ｌ０２１７：１９９５ １０３法の洗濯条件で２０回洗濯した後の撥水性（ＪＩＳ Ｌ１０９２：２００９ スプレー法）を評価したところ、３級以上の撥水性を確認することができた。評価結果から、深色性と耐久撥水性を同時に満たしていることを確認することができた。評価結果をまとめて、表２に示す。
【００４９】
＜実施例３＞
経糸にポリエステル繊維ステープル６０質量％と羊毛４０質量％からなる６４番手の黒色先染め撚糸双糸で撚糸回数が８００Ｔ／ｍの双糸を用い、緯糸に８４ｄｔｅｘ−２４フィラメントの黒色原液原着ポリエステルマルチフィラメント糸からなる双糸を用いて、経糸１４３本/インチ、緯糸９０本/インチのカシドス組織の織物を製織した。次に、得られたカシドス組織織物を、精練した後、乾燥した生地を作成した。次に、得られた生地に対し、低温プラズマ処理を５．５ＫＶ、０．６Ａ、１７０Ｐａ、および空気雰囲気の条件で実施した。
【００５０】
次に、京浜化成(株)製のフッ素系撥水剤であるＭＫＴ−Ｂ７０を４０ｇ/Ｌ、京絹化成(株)製のアクリル酸エステル重合物であるブライトン３３９−４０を８ｇ/Ｌ、ＤＩＣ(株)製のメラミン系架橋剤であるベッカミンＭ−３を４ｇ/Ｌ、ＤＩＣ(株)製のメラミン用触媒であるキャタリストＡＣＸを１ｇ/Ｌの濃度で調製した水系エマルジョンを作製し、パッド−ドライ−キュア法により、この水系エマルジョンを上記のようにして作成した生地質量に対して８５質量％となるようパディングした後、得られた生地を１３０℃の温度の乾熱を用いて乾燥し、次いで１８０℃の温度で乾熱処理を行うことにより、キュア処理を行った。上記の水系エマルジョンの組成を、表１に示す。
【００５１】
精練後生地Ｌ値対比のパッド−ドライ−キュア後の布帛のＬ値との差をＬ値低下とし、Ｌ値低下および撥水性評価の結果を、表２に示した。加工後の布帛は、精練後との対比で、Ｌ値が１．０以上低下しており深色化できていることを確認することができた。同布帛をＪＩＳ Ｌ０２１７：１９９５ １０３法の洗濯条件で２０回洗濯した後の撥水性（ＪＩＳ Ｌ１０９２：２００９ スプレー法）を評価したところ、３級以上の撥水性を確認することができた。評価結果から、深色性と耐久撥水性を同時に満たしていることを確認することができた。評価結果をまとめて、表２に示す。
【００５２】
＜比較例１＞
低温プラズマ処理を省いたこと以外は、実施例１と同様工程で生地を加工し、Ｌ値低下および撥水性評価の結果を、表２に示した。加工後の布帛は、染色後との対比で、Ｌ値が１．０以上低下しており、深色化できていることを確認することができたが、同布帛をＪＩＳ  Ｌ０２１７：１９９５  １０３法の洗濯条件で２０回洗濯した後の撥水性（ＪＩＳ Ｌ１０９２：２００９ スプレー法）を評価したところ、３級以上の撥水性が得られなかったことから、評価結果から、深色性と耐久撥水性が同時に満たせないことを確認した。評価結果をまとめて、表２に示す。
【００５３】
【表１】
2016108687.tif 000002
【００５４】
【表２】
2016108687.tif 000003